Brevet FR2986227A1 — publié le 20130802

PROCEDE DE PRODUCTION DE LAINE MINERALE L'invention se rapporte au domaine de la fusion du 5 verre. Il concerne plus précisément la fusion électrique de verre destiné à être transformé en laine minérale par fibrage. Il est connu de la demande WO 00/17117 des compositions de verre aptes à être fibrées par un procédé 10 de centrifugation interne, c'est-à-dire ayant recours à des centrifugeurs tournant à grande vitesse et percés d'orifices. Ces compositions se caractérisent en particulier par une teneur élevée en alumine (de 16 à 27%) et une teneur élevée en oxydes alcalins (10 à 17%), la 15 teneur en silice allant de 39 à 55%. Les laines minérales ainsi produites présentent des propriétés thermiques (notamment de résistance au feu et aux températures élevées) nettement améliorées par rapport à la laine de verre de composition standard. Ce type de verre peut être 20 fondu dans des fours à flammes ou électriques. Les fours électriques comprennent une cuve comprenant des parois latérales et une sole constituées de blocs en matériaux réfractaires, et sont dotés d'électrodes amenant un courant électrique au sein du verre fondu. Ce 25 dernier, capable de conduire l'électricité, est chauffé par effet Joule, la masse de verre en fusion constituant la résistance. Lors de la fusion du type de verre précédemment cité, la cuve des fours électrique est généralement 30 constituée de blocs réfractaires à base d'oxyde de chrome ou comprenant une teneur élevée en oxyde de chrome (au moins 10% en poids). A titre d'exemples, on peut citer la gamme de réfractaires commercialisés sous la marque Zirchrom® par la Société Européenne des Produits Réfractaires (SEPR), qui contiennent par exemple 30% en poids d'oxyde de chrome (Zirchrom® 30) ou 83,5% d'oxyde de chrome (Zirchrom® 85), ou encore les réfractaires vendus sous la référence Monofrax K-3 (28% d'oxyde de chrome) et Monofrax E (75% d'oxyde de chrome) par la société RHI AG. Ces réfractaires sont employés du fait de leur très grande résistance à la corrosion par le verre fondu, y compris dans les gammes de températures très élevées rencontrées lors de la fusion électrique de ce type de verres (jusqu'à 1800°C et au-delà dans certaines parties du four). Les inventeurs ont toutefois observé que dans de telles conditions de production, les orifices des centrifugeurs étaient rapidement obturés par du verre dévitrifié, rendant lesdits centrifugeurs inutilisables et nécessitant leur remplacement. L'invention a pour but d'obvier à ces inconvénients en proposant un procédé de fabrication de laine minérale comprenant : - une étape de fusion permettant d'obtenir un verre fondu dont la composition chimique comprend les constituants suivants, en une teneur pondérale variant dans les limites ci-après définies : SiO2 39-55% A1203 16-27% CaO 3-35% MgO 0-5% Na20+K20 Fe203 B203 ladite étape de fusion étant réalisée par fusion électrique 5 dans un four comprenant une cuve en blocs réfractaires et au moins deux électrodes immergées dans le verre fondu, au moins un desdits blocs réfractaires, en contact avec ledit verre fondu, étant en un matériau comprenant au moins 60% en poids d'oxyde de zirconium et moins de 5% en poids 10 d'oxyde de chrome, puis, une étape de fibrage dudit verre fondu. Par « fusion électrique », on entend que le verre est fondu par effet Joule, au moyen d'électrodes immergées dans le bain de verre, à l'exclusion de toute utilisation 15 d'autres moyens de chauffage, tels que des flammes. L'utilisation, dans au moins une partie de la cuve, de réfractaires à haute teneur en zircone et pauvres en oxyde de chrome permet d'éviter tout bouchage des orifices des centrifugeurs. Ces réfractaires sont appelés dans la 20 suite de la description « matériaux réfractaires à haute teneur en zircone ». Il semblerait que lors de l'utilisation de réfractaires à base d'oxyde de chrome, l'usure progressive des réfractaires, même de très faible ampleur, pollue le 25 verre fondu avec des traces d'oxyde de chrome, lesquelles ont pour effet, dans ce type de verre particulier, d'augmenter très fortement sa température au liquidus. Cette dernière peut alors passer au-dessus de la température au niveau des points froids des centrifugeurs, 30 de l'ordre de 1160°C, provoquant une dévitrification du verre dans ces zones les plus froides et donc le bouchage des orifices. La teneur en oxyde de zirconium des matériaux à haute teneur en zircone est de préférence d'au moins 85%, notamment 90% et même 92%, afin d'optimiser la résistance du matériau à la corrosion par le verre fondu. Il s'agit, comme pour l'ensemble des teneurs précisées dans le présent texte, de teneurs pondérales. Selon un mode de réalisation moins préféré, la teneur en oxyde de zirconium peut être comprise entre 60 et 70%. Il peut par exemple s'agir de réfractaires en zircon (ZrSiO4). Compte tenu de leur moins bonne résistance à haute température, ces réfractaires seront de préférence disposés au niveau de la sole du four. La teneur en oxyde de chrome est avantageusement d'au plus 1%, notamment 0,5%. Elle est même de préférence nulle, ou en tout état de cause à l'état de traces. Le matériau réfractaire à haute teneur en zircone comprend de préférence d'autres oxydes que ZrO2, car les 20 cristaux de ZrO2 présentent, du fait de changements de phase cristallographique, des caractéristiques de dilatation anormales susceptibles de dégrader les propriétés mécaniques des produits en zircone. De ce fait, le matériau réfractaire à haute teneur en zircone comprend 25 de préférence au moins un oxyde dit « stabilisateur » choisi parmi SiO2, A1203, B2O3, P2O5, Na2O, CaO, MgO, SrO, BaO. La teneur en oxyde stabilisateur est typiquement comprise dans un domaine allant de 2 à 7%. Les blocs du matériau réfractaire à haute teneur en 30 zircone peuvent être par exemple en céramique frittée, en béton réfractaire ou encore être des blocs électro-fondus (obtenus par fusion dans un four à arc d'un mélange de matières premières, suivie d'un coulage dans un moule et d'une étape de recuisson). Les blocs en céramique frittée sont de préférence en zircone stabilisée à l'aide de MgO. Ils comprennent de préférence au moins 92% de ZrO2, 2 à 5% de MgO, 1 à 3% de SiO2. A titre d'exemples, on peut citer les réfractaires commercialisés sous les références Ziral 94 par la société Savoie Réfractaires, Zettral 95 GR par la société RHI Glas GmbH ou encore 3004 par la société Zircoa. Les bétons réfractaires comprennent de préférence 2 à 4% de CaO, et moins de 1% de SiO2, A1203 et TiO2 Il peut s'agir par exemple du produit commercialisé sous la référence 0878 par la société Zircoa. Lorsqu'il est sous forme de bloc électro-fondu, le 15 matériau réfractaire à haute teneur en zircone comprend de préférence les oxydes SiO2, Na2O et A1203, notamment la composition chimique suivante : et présente ZrO2 > 92% SiO2 2-6,5% 20 Na2O 0,1-1,0% A1203 0,4-1,2% Fe203+TiO2 Lorsque l'ouverture de coulée est située au niveau d'une paroi latérale de la cuve, les blocs réfractaires formant les parois latérales de la cuve en contact avec le verre fondu et les blocs réfractaires formant ou entourant la ou chaque ouverture de coulée sont de préférence en un matériau réfractaire à haute teneur en zircone, les blocs réfractaires formant la sole étant, de préférence, en un matériau réfractaire contenant au moins 20% d'oxyde de chrome. Dans une telle configuration, la totalité de la sole est en effet très faiblement corrodée. Lorsque l'ouverture de coulée est située dans la sole de la cuve, au moins une partie des blocs réfractaires formant la sole sont, de préférence, en un matériau réfractaire à haute teneur en zircone. Les autres blocs réfractaires formant la sole sont alors de préférence en un matériau réfractaire contenant au moins 20% d'oxyde de chrome. Outre la cuve, le four peut comprendre, ou ne pas comprendre, une superstructure. Le mélange vitrifiable est normalement réparti de manière homogène sur la surface du bain de verre à l'aide d'un dispositif mécanique, et constitue ainsi un écran thermique limitant la température au-dessus du bain de verre, si bien que la présence d'une superstructure n'est pas toujours nécessaire. Les électrodes sont immergées dans le verre fondu. 30 Elles peuvent être suspendues de manière à plonger dans le bain de verre par le dessus, être installées dans la sole, ou encore être installées dans les parois latérales de la cuve. Les deux premières options sont généralement préférées pour les cuves de grandes dimensions afin de répartir au mieux le chauffage du bain de verre. Les électrodes sont de préférence en molybdène, voire éventuellement en oxyde d'étain. Le passage de l'électrode en molybdène à travers la sole se fait de préférence par l'intermédiaire d'un porte-électrode en acier refroidi à l'eau. Le verre fondu présente de préférence une 10 composition chimique comprenant les constituants suivants, en une teneur pondérale variant dans les limites ci-après définies : SiO2 39-46%, de préférence 40-45% A1203 16-27%, de préférence 18-26% 15 CaO 6-20%, de préférence 8-18% MgO 0,5-5%, de préférence 0,5-3% Na20+K20 9-15%, de préférence 10-13% Fe2O3 1,5-15%, de préférence 3-8% B2O3 0-2%, de préférence 0% 20 P2O5 0-3%, de préférence 0-1% TiO2 0-2%, de préférence 0,1-1%. La somme des teneurs en silice et alumine est de préférence comprise entre 57 et 70%, notamment entre 62 et 68%. La teneur en alumine est de préférence comprise dans 25 un domaine allant de 20 à 25%, notamment de 21 à 24%. La teneur en silice est avantageusement comprise dans un domaine allant de 40 à 44%. La teneur en magnésie est avantageusement d'au plus 3%, voire 2,5%, afin de minimiser la température au liquidus, et donc la température de fibrage, de manière à optimiser la durée de vie des centrifugeurs. La teneur en chaux est de préférence comprise dans un domaine allant de 10 à 17%, notamment de 12 à 16%. La 5 somme des teneurs en chaux et magnésie est quant à elle de préférence comprise dans un domaine allant de 14 à 20%, notamment de 15 à 18%. De préférence, la teneur en oxyde de baryum est d'au plus 1%, notamment 0,5%. La teneur en oxyde de strontium est quant à elle de préférence d'au plus 1%, 10 voire 0,5% et même 0,1% ou encore nulle. La teneur totale en oxydes alcalins (soude et potasse) est de préférence d'au plus 13%, voire 12%. La teneur en Na20 est avantageusement comprise dans un domaine allant de 4 à 9%, notamment de 5 à 8%, tandis que la teneur 15 en K20 est avantageusement comprise dans un domaine allant de 3 à 6%. L'oxyde de fer a un impact positif sur la nucléation et la croissance de germes à basse température, et donc sur la tenue en température de la laine minérale, tout en ne 20 pénalisant pas la température au liquidus. Sa teneur totale (exprimée sous la forme Fe203, que le fer soit sous forme ferrique ou ferreuse) est de préférence d'au moins 4%, voire 5% et/ou d'au plus 7% ou 6%. Le rédox, qui correspond au rapport entre la teneur en oxyde de fer ferreux et la 25 teneur totale en oxyde de fer, est généralement compris dans un domaine allant de 0,1 à 0,7. Des rédox élevés confèrent au bain de verre une très forte absorption dans les domaines du visible et du proche infrarouge, diminuant de ce fait la température de sole, et augmentant les 30 mouvements de convection dans le four. P205 peut être utilisé, à des teneurs comprises entre 0 et 3 %, notamment entre 0,1 et 1,2 % pour augmenter la biosolubilité à pH neutre. L'oxyde de titane procure un effet très sensible sur la nucléation à haute et à basse température de spinelles dans la matrice vitreuse. Une teneur de l'ordre de 1 % ou moins peut se révéler avantageuse. La teneur pondérale en oxyde de chrome dans le verre fondu (avant l'étape de fibrage) est de préférence d'au plus 0,03%, notamment 0,02%, voire 0,01%, et même 0,005% (50ppm). Il est en effet apparu qu'au-delà de ces teneurs, la température au liquidus du verre augmentait trop fortement, générant l'obturation des orifices susmentionnés. Pour ce faire, le mélange vitrifiable employé ne contiendra généralement de l'oxyde de chrome que sous forme de traces (quelques dizaines de ppm). De préférence, la teneur totale en Si02, A1203, CaO, MgO, Na20, K20, Fe203 (fer total) est d'au moins 90%, notamment 95% et même 97 ou 98%. Ces compositions sont bien adaptées au procédé de fibrage par centrifugation interne, avec une viscosité à la température de 1400°C généralement de plus de 40 poises, notamment de l'ordre de 50 à 100 poises (1 poise 0,1Pa.$). Ces compositions présentent des températures de transition vitreuse élevées, notamment supérieures à 600°C, en particulier supérieures ou égales à 650°C. Leur température supérieure de recuisson (annealing point) est généralement largement supérieure à 600°C, notamment de l'ordre de 670°C ou plus, souvent de 700°C ou plus. L'étape de fibrage est de préférence réalisée par 30 centrifugation interne, par exemple selon l'enseignement de la demande WO 93/02977. Les compositions sont en effet bien adaptées à ce mode de fibrage, leurs paliers de travail = (correspondant à la différence entre la température à laquelle le logarithme décimal de la viscosité vaut 2,5 et la température au liquidus) étant généralement d'au moins 50°C, voire 100°C et même 150°C. Les températures au liquidus sont peu élevées, généralement d'au plus 1200°C, voire 1150°C, et compatibles avec l'utilisation de centrifugeurs. Le procédé de centrifugation interne met en oeuvre des centrifugeurs, aussi appelés assiettes de fibrage, tournant à grande vitesse et percés d'orifices à leur périphérie. Le verre fondu est acheminé par gravité au centre du centrifugeur, et, sous l'effet de la force centrifuge, est éjecté au travers des orifices pour former des filets de verre, lesquels sont étirés vers le bas par des jets de gaz chauds émis par des brûleurs. Les fibres obtenues sont liées entre elles à l'aide d'une composition d'encollage pulvérisée à leur surface, avant d'être réceptionnées et mises en forme pour donner divers produits de laine minérales, comme des rouleaux ou des panneaux. L'invention a également pour objet des fours électriques spécialement adaptés à la mise en oeuvre du procédé selon l'invention, notamment un four pour la fusion électrique du verre comprenant une cuve en blocs réfractaires et au moins deux électrodes, ladite cuve comprenant des parois latérales et une sole, caractérisé en ce que les bloc réfractaires formant lesdites parois latérales de la cuve en contact avec le verre fondu sont en un matériau comprenant au moins 60% en poids d'oxyde de zirconium et moins de 5% en poids d'oxyde de chrome et en ce qu'au moins une partie, notamment la totalité, des blocs réfractaires formant ladite sole sont en un matériau comprenant au moins 20% d'oxyde de chrome. De préférence, le four comprend également au moins une ouverture de coulée, notamment située dans la sole de la cuve ou au niveau d'une paroi latérale. Les caractéristiques préférées évoquées précédemment 5 en relation avec le procédé selon l'invention sont bien évidemment applicables au four selon l'invention, et ne sont pas répétées ici dans un souci de concision. L'invention a enfin pour objet une laine minérale obtenue par le procédé selon l'invention, notamment une 10 laine minérale comprenant des fibres de verre dont la composition chimique comprend les constituants suivants, en une teneur pondérale variant dans les limites ci-après définies : SiO2 39-55% 15 A1203 16-27% CaO 3-35% MgO 0-5% Na20+K20 9-17% Fe2O3 0-15% 20 B2O3 0-8% ZrO2 0,05-1%. Les fibres de verre présentent de préférence une composition chimique comprenant les constituants suivants, en une teneur pondérale variant dans les limites ci-après 25 définies : SiO2 39-46%, de préférence 40-45% A1203 16-27%, de préférence 18-26% CaO 6-20%, de préférence 8-18% MgO 0,5-5%, de préférence 0,5-3% Na20+K20 Fe203 B203 P205 TiO2 zr02 9-15%, de préférence 10-13% 1,5-15%, de préférence 3-8% 0-2%, de préférence 0% 0-3%, de préférence 0-1% 0-2%, de préférence 0,1-1% 0,05-1%, de préférence 0,1-0,8%. La somme des teneurs en silice et alumine est de préférence comprise entre 57 et 70%, notamment entre 62 et 68%. La teneur en alumine est de préférence comprise dans 10 un domaine allant de 20 à 25%, notamment de 21 à 24%. La teneur en silice est avantageusement comprise dans un domaine allant de 40 à 44%. La teneur en magnésie est avantageusement d'au plus 3%, voire 2,5%, afin de minimiser la température au 15 liquidus, et donc la température de fibrage, de manière à optimiser la durée de vie des centrifugeurs. La teneur en chaux est de préférence comprise dans un domaine allant de 10 à 17%, notamment de 12 à 16%. La somme des teneurs en chaux et magnésie est quant à elle de 20 préférence comprise dans un domaine allant de 14 à 20%, notamment de 15 à 18%. De préférence, la teneur en oxyde de baryum est d'au plus 1%, notamment 0,5%. La teneur en oxyde de strontium est quant à elle de préférence d'au plus 1%, voire 0,5% et même 0,1% ou encore nulle. 25 La teneur totale en oxydes alcalins (soude et potasse) est de préférence d'au plus 13%, voire 12%. La teneur en Na20 est avantageusement comprise dans un domaine allant de 4 à 9%, notamment de 5 à 8%, tandis que la teneur en K20 est avantageusement comprise dans un domaine allant 30 de 3 à 6%. L'oxyde de fer a un impact positif sur la nucléation et la croissance de germes à basse température, et donc sur la tenue en température de la laine minérale, tout en ne pénalisant pas la température au liquidus. Sa teneur totale (exprimée sous la forme Fe2O3, que le fer soit sous forme ferrique ou ferreuse) est de préférence d'au moins 4%, voire 5% et/ou d'au plus 7% ou 6%. P2O5 peut être utilisé, à des teneurs comprises entre 0 et 3 %, notamment entre 0,1 et 1,2 % pour augmenter la biosolubilité à pH neutre. L'oxyde de titane procure un effet très sensible sur la nucléation à haute et à basse température de spinelles dans la matrice vitreuse. Une teneur de l'ordre de 1 % ou moins peut se révéler avantageuse. La teneur pondérale en oxyde de chrome dans le verre fondu (avant l'étape de fibrage) est de préférence d'au plus 0,03%, notamment 0,02%, voire 0,01%, et même 0,005% (50ppm). Il est en effet apparu qu'au-delà de ces teneurs, la température au liquidus du verre augmentait trop fortement, générant l'obturation des orifices susmentionnés. Pour ce faire, le mélange vitrifiable employé ne contiendra généralement de l'oxyde de chrome que sous forme de traces (quelques dizaines de ppm). La teneur en zircone est de préférence comprise dans un domaine allant de 0,1 à 0,8%, notamment de 0,2 à 0,6%, voire de 0,3 à 0,5%. La présence de zircone dans le verre peut améliorer la tenue en température et au feu des fibres, même à faible teneur. De préférence, la teneur totale en SiO2, A1203, CaO, 30 MgO, Na2O, K2O, Fe2O3 (fer total) est d'au moins 90%, notamment 95% et même 97 ou 98%. REVENDICATIONS1. Procédé de fabrication de laine minérale comprenant : une étape de fusion permettant d'obtenir un verre fondu dont la composition chimique comprend les constituants suivants, en une teneur pondérale variant dans les limites ci-après définies : Si02 39-55% A1203 16-27% Ca0 3-35% Mg0 0-5% Na20+K20 9-17% Fe203 0-15% B203 0-8% ladite étape de fusion étant réalisée par fusion électrique dans un four comprenant une cuve en blocs réfractaires et au moins deux électrodes immergées dans le verre fondu, au moins un desdits blocs réfractaires, en contact avec ledit verre fondu, étant en un matériau comprenant au moins 60% en poids d'oxyde de zirconium et moins de 5% en poids d'oxyde de chrome, puis une étape de fibrage dudit verre fondu. 2. Procédé selon la revendication 1, tel que le verre fondu présente une composition chimique comprenant les constituants suivants, en une teneur pondérale variant dans les limites ci-après définies :Si02 39-46% A1203 16-27% Ca0 6-20% Mg0 0,5-5% Na20+K20 9-15% Fe203 1,5-15% B203 0-2% P205 0-3% TiO2 0-2%. 3. Procédé selon l'une des revendications précédentes, tel qu'au moins un des blocs réfractaires, en contact avec le verre fondu est en un matériau comprenant au moins 85% en poids d'oxyde de zirconium et moins de 1% en poids d'oxyde de chrome. 4. Procédé selon l'une des revendications précédentes, tel que les blocs réfractaires formant les parois latérales de la cuve en contact avec le verre fondu sont en un matériau comprenant au moins 60% en poids d'oxyde de zirconium et moins de 5% en poids d'oxyde de chrome. 5. Procédé selon l'une des revendications précédentes, tel qu'au moins une partie, et notamment la totalité, des blocs réfractaires formant la sole sont en un matériau réfractaire contenant au moins 20% d'oxyde de chrome. 6. Procédé selon l'une des revendications précédentes, tel que la cuve du four comprend au moins une ouverture de coulée située dans la sole de la cuve. 7. Procédé selon l'une des revendications précédentes, tel que l'étape de fibrage est réalisée par centrifugation interne. 8. Procédé selon l'une des revendications 5 précédentes, tel qu'avant l'étape de fibrage, le verre fondu contient une teneur pondérale en oxyde de chrome d'au plus 0,03%, notamment 0,01%. 9. Four pour la fusion électrique du verre comprenant une cuve en blocs réfractaires et au moins deux 10 électrodes, ladite cuve comprenant des parois latérales et une sole, caractérisé en ce que les bloc réfractaires formant lesdites parois latérales de la cuve en contact avec le verre fondu sont en un matériau comprenant au moins 60% en poids d'oxyde de zirconium et moins de 5% en poids 15 d'oxyde de chrome et en ce qu'au moins une partie des blocs réfractaires formant ladite sole sont en un matériau comprenant au moins 20% d'oxyde de chrome. 10. Four selon la revendication précédente, comprenant au moins une ouverture de coulée située dans la 20 sole de la cuve. 11. Laine minérale comprenant des fibres de verre dont la composition chimique comprend les constituants suivants, en une teneur pondérale variant dans les limites ci-après définies : 25 Si02 39-55% A1203 16-27% Ca0 3-35% Mg0 0-5% Na20+K20 9-17% 30 Fe203 0-15%B2O3 0-8% ZrO2 0,05-1%.